(57)【要約】【課題】簡便な作業によって、安定した品質の義歯床用裏装材を製造できる義歯床用裏装材組成物および義歯床用裏装材の製造方法を提供すること。【解決手段】第一の化学重合開始剤と第二の化学重合開始剤とが接することによって発生するラジカルにより反応性モノマーが重合して硬化する義歯床用裏装材組成物は、前記反応性モノマーおよび前記第一の化学重合開始剤を含有し、前記第二の化学重合開始剤を含有しないペースト状の組成物Ａと、溶剤および前記第二の化学重合開始剤を含有し、反応性モノマーを含有しないペースト状の組成物Ｂとからなる。【選択図】なし【特許請求の範囲】
【請求項１】
第一の化学重合開始剤と第二の化学重合開始剤とが接することによって発生するラジカルにより反応性モノマーが重合して硬化する義歯床用裏装材組成物において、
前記反応性モノマーおよび前記第一の化学重合開始剤を含有し、前記第二の化学重合開始剤を含有しないペースト状の組成物Ａと、
溶剤および前記第二の化学重合開始剤を含有し、前記反応性モノマーを含有しないペースト状の組成物Ｂとからなることを特徴とする、義歯床用裏装材組成物。
【請求項２】
前記第一の化学重合開始剤がアミン化合物であり、
前記第二の化学重合開始剤が有機過酸化物である、
請求項１に記載の義歯床用裏装材組成物。
【請求項３】
前記第一の化学重合開始剤が有機金属化合物及びハロゲン化イオン形成化合物であり、
前記第二の化学重合開始剤がバルビツル酸化合物である、
請求項１に記載の義歯床用裏装材組成物。
【請求項４】
前記組成物Ａおよび前記組成物Ｂは、ＪＩＳ  Ｔ  ６５２１の規定にしたがって測定されたちょう度が４５〜７０（ｍｍ）であり、
前記組成物Ａのちょう度と、前記組成物Ｂのちょう度との差が３（ｍｍ）未満である、
請求項１、２または３に記載の義歯床用裏装材組成物。
【請求項５】
前記組成物Ａおよび前記組成物Ｂが、無機微粒子を含有している、
請求項１に記載の義歯床用裏装材組成物。
【請求項６】
前記組成物Ａの前記反応性モノマーが、ビスフェノールＡジグリシジルメタクリレートを含有している、
請求項１、２または３に記載の義歯床用裏装材組成物。
【請求項７】
前記組成物Ａ１００重量部中における前記ビスフェノールＡジグリシジルメタクリレートの含有量が２０〜５０重量部である、
請求項６に記載の義歯床用裏装材組成物。
【請求項８】
前記組成物Ｂの前記溶剤がエステルである、
請求項１、２または３に記載の義歯床用裏装材組成物。
【請求項９】
使用の際、前記組成物Ａと前記組成物Ｂとを同時に所定の割合で吐出、混合して用いられる、
請求項１〜８のいずれか一項に記載の義歯床用裏装材組成物。
【請求項１０】
請求項９に記載の前記義歯床用裏装材組成物を用いて義歯床用裏装材を製造する方法であって、
前記義歯床用裏装材組成物の前記組成物Ａと前記組成物Ｂとを所定比率で同時に吐出して、義歯床の粘膜側に塗布する塗布ステップと、
義歯を口腔内に装着させ、前記義歯床用裏装材組成物の形状を口腔に適合させる適合ステップと、
前記義歯床用裏装材組成物を硬化させる硬化ステップと、
を含む、義歯床用裏装材の製造方法。
【請求項１１】
前記塗布ステップが、ハンドルを握ることによりプランジャーが前進し、装着した専用シリンジ内のペーストを押し出す、オートミックスタイプのディスペンサーを用いて行われる、
請求項１０に記載の義歯床用裏装材の製造方法。
【発明の詳細な説明】
【技術分野】
【０００１】
本発明は、義歯床用の裏装材を製造するために好適に用いられ得る新規な組成物である義歯床用裏装材組成物、およびそれを用いた義歯床用裏装材の製造方法に関する。
【背景技術】
【０００２】
義歯を装着する患者においては、長期間の義歯の使用により、骨吸収などの影響で患者の口蓋と義歯床の粘膜側（患者の口腔内の粘膜に隣接する側）との適合が悪くなる。適合の悪い義歯を使用すると、咬合時に粘膜の一部に局所的に咬合圧が加わり、疼痛が発生したり、炎症を引き起こしたりする。また、適合が悪くなった義歯を使用し続けると、義歯の維持が著しく不安定になってしまう。
【０００３】
このような義歯の適合の悪化を緩和する目的で、義歯床の粘膜側に（メタ）アクリル系材料、シリコーンゴムなどで形成された裏装材（リライン材）を適用し、適合を回復する施術が行われる。たとえば、特開２０１５−４８３２８号公報（特許文献１）、特開２０１３−１００２４２号公報（特許文献２）には、（メタ）アクリル系材料を用いた義歯床用裏装材が開示されている。
【０００４】
特許文献１、２に記載されている義歯床用裏装材は、通常、粉末と液体とに分かれており、この粉末と液体とを用時混合して、適合の回復に用いられる。たとえば、（メタ）アクリル系材料を用いた義歯床用裏装材では、ポリメチルメタクリレート（ＰＭＭＡ）、ポリエチルメタクリレート（ＰＥＭＡ）、ＰＭＭＡとＰＥＭＡの共重合体からなる粉末と、メチルメタクリレートなどのラジカル重合性化合物からなる液体とから構成される。これらを混合すると、粉末成分中に含まれる有機過酸化物と液体成分中に含まれる三級アミンが接することによりラジカルが発生し、メチルメタクリレートなどが重合することにより硬化する。
【先行技術文献】
【特許文献】
【０００５】
【特許文献１】特開２０１５−４８３２８号公報
【特許文献２】特開２０１３−１００２４２号公報
【発明の概要】
【発明が解決しようとする課題】
【０００６】
上述のような義歯床用裏装材を用いて適合が悪くなった義歯を裏装するにあたっては、粉末と液体とを予め所定の量に量り取り、混合する必要がある。具体的には、まず、予め量り取った液体をラバーカップなどに入れる。次に、予め量り取った粉末をラバーカップに加え、気泡が混入しないように慎重にスパチュラなどで掻き混ぜる。液体が粉末に徐々に浸透し、膨潤が進行すると、混合物の粘性が高くなってくるので、適度な粘性に達したところで義歯の粘膜側に盛り上げる（築盛）。義歯を患者の口腔内に装着させることで、混合物の形状を口腔に適合させる。混合物は、患者の口腔内の体温で重合が進み、硬化物となる。
【０００７】
粉末と液体との混合に際しては、粉末と液体との混合比率が非常に重要であり、適切な比率よりも粉末が多くなると、液体の浸透が十分に進まず、硬化後の物理的な特性が十分に発現できないことがある。逆に、適切な比率よりも液体が多くなると、適切な粘性に達するまでに長い時間を要したり、硬化時の十分な重合が行われず、残留モノマーとして液体成分が硬化物に残ったりしてしまい、裏装した義歯を装着した患者の口腔内で徐々に残留モノマーが溶出するおそれがある。
【０００８】
また、粉末と液体を混合するときの温度は、混合物が適度な粘性に達するまでの時間に大きく影響する。つまり、粉末と液体を混合するときの温度が低いと、適度な粘性に達するまでの時間が長くなり、逆に温度が高いと、適度な粘性に達するまでの時間が短くなる。すなわち、その都度、施術者（通常、歯科医師）が混合物に触れて、適度な粘性に達しているかどうか判断せねばならず、その期を逸すると混合物が硬くなり過ぎて使うことができず、再び粉末と液体とを量り取る工程からやり直さなければならなくなってしまう。このように義歯を裏装する作業は煩雑であり、例えば、患者を訪問して治療する訪問医療等の現場において、安定した品質の義歯床用裏装材を調製することは困難であるという問題がある。
【０００９】
本発明は、上記課題を解決するためになされたものであって、その目的とするところは、簡便な作業によって、安定した品質の義歯床用裏装材を製造できる義歯床用裏装材組成物および義歯床用裏装材の製造方法を提供することである。
【課題を解決するための手段】
【００１０】
本発明は、上述した課題を解決するための手段として、以下の構成を備えている。
（１）第一の化学重合開始剤と第二の化学重合開始剤とが接することによって発生するラジカルにより反応性モノマーが重合して硬化する義歯床用裏装材組成物において、前記反応性モノマーおよび前記第一の化学重合開始剤を含有し、前記第二の化学重合開始剤を含有しないペースト状の組成物Ａと、溶剤および前記第二の化学重合開始剤を含有し、反応性モノマーを含有しないペースト状の組成物Ｂとからなることを特徴とする義歯床用裏装材組成物。
【００１１】
（２）前記第一の化学重合開始剤がアミン化合物であり、前記第二の化学重合開始剤が有機過酸化物である、（１）に記載の義歯床用裏装材組成物。
（３）前記第一の化学重合開始剤が有機金属化合物及びハロゲン化イオン形成化合物であり、前記第二の化学重合開始剤がバルビツル酸化合物である、（１）に記載の義歯床用裏装材組成物。
【００１２】
（４）前記組成物Ａおよび前記組成物Ｂは、ＪＩＳ  Ｔ  ６５２１の規定にしたがって測定されたちょう度が４５〜７０ｍｍであり、前記組成物Ａのちょう度と、前記組成物Ｂのちょう度との差が３ｍｍ未満である、（１）、（２）または（３）に記載の義歯床用裏装材組成物。
（５）前記組成物Ａおよび前記組成物Ｂが、無機微粒子を含有している、（１）（２）または（３）に記載の義歯床用裏装材組成物。
【００１３】
（６）前記組成物Ａの前記反応性モノマーが、ビスフェノールＡジグリシジルメタクリレートを含有している、（１）、（２）または（３）に記載の義歯床用裏装材組成物。
（７）前記組成物Ａ１００重量部中における前記ビスフェノールＡジグリシジルメタクリレートの含有量が２０〜５０重量部である、（６）に記載の義歯床用裏装材組成物。
（８）前記組成物Ｂの前記溶剤がエステルである、（１）、（２）または（３）に記載の義歯床用裏装材組成物。
【００１４】
（９）使用の際、前記組成物Ａと前記組成物Ｂとを同時に所定の割合で吐出、混合して用いられる、（１）〜（８）のいずれか一項に記載の義歯床用裏装材組成物。
【００１５】
（１０）（９）に記載の義歯床用裏装材組成物を用いて義歯床用裏装材を製造する方法であって、前記義歯床用裏装材組成物の前記組成物Ａと前記組成物Ｂとを所定比率で同時に吐出して、義歯床の粘膜側に塗布する塗布ステップと、義歯を口腔内に装着させ、前記義歯床用裏装材組成物の形状を口腔に適合させる適合ステップと、前記義歯床用裏装材組成物を硬化させる硬化ステップと、を含む、義歯床用裏装材の製造方法。
（１１）前記吐出ステップが、ハンドルを握ることによりプランジャーが前進し、装着した専用シリンジ内の前記組成物Ａと前記組成物Ｂとを押し出す、オートミックスタイプのディスペンサーを用いて行われる、（１０）に記載の義歯床用裏装材の製造方法。
【発明の効果】
【００１６】
本発明の義歯床用裏装材組成物およびそれを用いた義歯床用裏装材の製造方法において、用時混合されるのは、従来のように粉末と液体ではなく、ペースト状の組成物Ａおよび組成物Ｂである。したがって、簡便な操作によって、かつ安定した品質の義歯床用裏装材を製造可能な義歯床用裏装材組成物および義歯床用裏装材の製造方法を提供することができる。
【発明を実施するための形態】
【００１７】
本発明の義歯床用裏装材組成物（以下、適宜「組成物」ともいう。）は、第一の化学重合開始剤と第二の化学重合開始剤とが接することによって発生するラジカルにより反応性モノマーが重合して硬化するものであり、ペースト状の組成物Ａとペースト状の組成物Ｂとが使用に際して混合して用いられるものである。用時混合される二剤をペースト状とすることにより、粉末と液体とからなる義歯床用裏装材よりも、量り取りおよび混合の操作が容易になり、均質な義歯床用裏装材を安定して製造することができる。
【００１８】
反応性モノマーは、歯科用として使用可能なラジカル重合性化合物を特に制限なく使用することができる。反応性モノマーとしては、たとえば、メチル（メタ）アクリレート、エチル（メタ）アクリレート、ブチル（メタ）アクリレート、ヘキシル（メタ）アクリレート、ラウリル（メタ）アクリレート、シクロヘキシル（メタ）アクリレート、ベンジル（メタ）アクリレート、２−ヒドロキシエチル（メタ）アクリレート、２−エチルヘキシル（メタ）アクリレート等の単官能性（メタ）アクリレート、エチレングリコールジ（メタ）アクリレート、ジエチレングリコールジ（メタ）アクリレート、トリエチレングリコールジ（メタ）アクリレート、ブチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、グリセリンジ（メタ）アクリレート、ビスフェノールＡジグリシジルメタクリレート（Ｂｉｓ−ＧＭＡ）、ウレタンジメタクリレート等の二官能性（メタ）アクリレート、トリメチロールプロパントリ（メタ）アクリレート、トリメチロールエタントリ（メタ）アクリレート、トリメチロールメタントリ（メタ）アクリレート等の三官能性（メタ）アクリレート、ペンタエリスリトールテトラ（メタ）アクリレート、ジトリメチロールプロパンテトラ（メタ）アクリレート、ジペンタエリスリトールヘキサ（メタ）アクリレート等の四官能性以上の（メタ）アクリレートなどが挙げられ、一種または二種以上を混合して用いることができる。
【００１９】
組成物Ａ１００重量部中の反応性モノマー含有量は、６５〜９０重量部であることが好ましく、７０〜８５重量部であることがより好ましく、７５〜８０重量部であることがさらに好ましい。
【００２０】
接することによってラジカルを発生する第一の化学重合開始剤と第二の化学重合開始剤としては、例えば、アミン化合物と有機過酸化物の組み合わせや、有機金属化合物及びハロゲン化イオン形成化合物とバルビツル酸化合物の組み合わせ等が挙げられる。
【００２１】
上記アミン化合物としては、ｐ−トリジエタノールアミン、Ｎ，Ｎ−ジメチル−ｐ−トルイジン、Ｎ，Ｎ−ジエチル−ｐ−トルイジン、Ｎ，Ｎ−ジメチルアニリン、Ｎ，Ｎ−ジエチルアニリン、Ｎ，Ｎ−ジメチルアミノエチルメタクリレートなどが挙げられる。また上記有機過酸化物としては、過酸化ベンゾイル、（ｔ−ブチルヒドロペルオキシド、クメンヒドロペルオキシド、過酸化ジｔ−ブチル、過酸化ジクミル、過酸化アセチル、過酸化ラウロイル、過酸化ベンゾイル、過酸化２，４−ジクロロベンゾイル等）が挙げられる。
【００２２】
上記有機金属化合物としては、アセチルアセトン銅、４−シクロヘキシル酪酸銅、酢酸第二銅、オレイン酸銅、アセチルアセトンマンガン、ナフテン酸マンガン、オクチル酸マンガン、アセチルアセトンコバルト、ナフテン酸コバルト、アセチルアセトン亜鉛、ナフテン酸亜鉛、アセチルアセトンニッケル、酢酸ニッケル、アセチルアセトンアルミニウム、アセチルアセトンカルシウム、アセチルアセトンクロム等が挙げられる。上記ハロゲン化イオン形成化合物としては、ジラウリルジメチルアンモニウムクロライド、ラウリルジメチルベンジルアンモニウムクロライド、テトラ−ｎ−ブチルアンモニウムクロライド、アセチルコリンクロライド、テトラエチルアンモニウムクロライド、テトラメチルアンモニウムクロライド、トリオクチルメチルアンモニウムクロライド、ベンジルジメチルセチルアンモニウムクロライド、ベンジルジメチルステアリルアンモニウムクロライド、ジラウリルジメチルアンモニウムブロマイド、テトラブチルアンモニウムブロマイド、ベンジルトリエチルアンモニウムブロマイド等が挙げられる。また、上記バルビツル酸化合物としては、１−シクロヘキシル−５−エチルバルビツル酸、５−メチルバルビツル酸、５−エチルバルビツル酸、５−プロピルバルビツル酸、５−ブチルバルビツル酸、５，５−ジエチルバルビツル酸、１，５−ジエチルバルビツル酸、１−エチル−５−メチルバルビツル酸、１−エチル−５−イソブチルバルビツル酸、１，３−ジエチル−５−ブチルバルビツル酸、１−シクロヘキシル−５−メチルバルビツル酸、１−シクロヘキシル−５−オクチルバルビツル酸、１−シクロヘキシル−５−ヘキシルバルビツル酸、５−ブチル−１−シクロヘキシルバルビツル酸、１−ベンジル−５−フェニルバルビツル酸等が挙げられる。
【００２３】
本発明の義歯床用裏装材組成物は、反応性モノマーおよび第一の化学重合開始剤を含有し、第二の化学重合開始剤を含有しないペースト状の組成物Ａと、溶剤および第二の化学重合開始剤を含有し、反応性モノマーを含有しないペースト状の組成物Ｂとからなる。第一の化学重合開始剤と第二の化学重合開始剤とを組成物Ａと組成物Ｂとに分けて配合し、使用の際に両者を混合して発生するラジカルにより反応性モノマーを重合させることにより、組成物が硬化して義歯床用裏装材となる。
【００２４】
また、反応性モノマーはラジカルによって重合して硬化するものであるが、例えば、第二の化学重合開始剤として有機過酸化物を含有する組成物Ｂが反応性モノマーを含有すると、組成物Ａと混合される前の保存時にゲル化が進行することが分った。そこで、本発明の義歯床用裏装材組成物は、反応性モノマーが第一の化学重合開始剤を含有する組成物Ａにのみ含有されており、第二の化学重合開始剤を含有する組成物Ｂには含有されていない。このように、反応性モノマーと、第二の化学重合開始剤とを分けて配合しておくことにより、使用時に両者を混合する前に組成物Ｂがゲル化することを防止できる。
【００２５】
組成物Ａおよび組成物Ｂは、上述した成分に加えて、粘性調整剤を含有していてもよい。粘性調整剤としては、たとえば、ポリ酢酸ビニル、エチレン・酢酸ビニル共重合体、ガラス、シリカ、ポリメチル（メタ）アクリレート、ポリエチル（メタ）アクリレート、ポリブチル（メタ）アクリレート、およびこれら（メタ）アクリレートの共重合体が挙げられる。これらの中でも、組成物Ａおよび組成物Ｂのちょう度を適度な範囲に調整する観点から、ガラス、シリカ等の無機微粒子が好ましく、無機微粒子とポリエチルメタクリレートとの組み合わせが特に好ましい。無機微粒子とポリエチルメタクリレートとの含有量を変化させることにより、組成物Ａおよび組成物Ｂのちょう度を適切な範囲に調整できる。
【００２６】
無機微粒子の好ましい含有量は、組成物Ａおよび組成物Ｂがそれぞれ含有する成分によって異なるが、ちょう度を適度な範囲に調整する観点から、組成物Ａおよび組成物Ｂそれぞれの１００重量部中に、１〜１０重量部であることが好ましく、２〜９重量部であることがより好ましく、３〜８重量部であることがさらに好ましい。
ポリエチルメタクリレートの含有量は、同様の観点から、組成物Ａおよび組成物Ｂそれぞれの１００重量部中に、１０〜２５重量部であることが好ましく、１３〜２２重量部であることがより好ましく、１５〜２０重量部であることがさらに好ましい。
【００２７】
組成物Ｂは、溶剤を含有している。溶剤としては、フタル酸ジメチル、フタル酸ジエチル、フタル酸ジブチル、フタル酸ジオクチル等のフタル酸エステル、ジエチルセバケート、ジブチルセバケート、ジオクチルセバケート等のセバシン酸エステル、トリブチルホスフェート、トリオクチルホスフェート、トリフェニルホスフェート等のリン酸エステル、安息香酸ベンジル、安息香酸エチル、安息香酸ブチル、安息香酸アミル等のカルボン酸エステルなどのエステルが好ましい。組成物Ｂの溶剤としてエステルを用いることにより、組成物Ａ中の反応性モノマーとの相溶性が良くなるから、組成物Ａと組成物Ｂとを混合して硬化させた硬化物に相分離が生じることを防止できる。
【００２８】
組成物Ａおよび組成物Ｂは、上述した成分以外の成分を含有していても良い。このような成分としては、紫外線吸収剤、色素、有機過酸化物、重合禁止剤、香料、質感を改善するための炭酸カルシウム、タルク、カオリン、アルミナ、ジルコニア、炭酸カルシウムなどが挙げられる。これらの含有量は、本発明の作用に悪影響を及ぼさない範囲とすればよい。
【００２９】
＜義歯床用裏装材組成物の使用方法＞
本発明の義歯床用裏装材組成物は、使用の際、組成物Ａと組成物Ｂとを同時に所定の割合で吐出、混合して用いられる。例えば、ハンドルを握ることによりプランジャーが前進し、装着した専用シリンジ内の複数の組成物を同時に押し出す（吐出する）、オートミックスタイプ（自動混練）のガンタイプのディスペンサーを用いることができる。これにより、組成物Ａと組成物Ｂとは所定の割合で同時に吐出しされて混合されてラジカルが発生する。ラジカルによりに反応性モノマーを硬化させて、義歯床用裏装材とすることができる。ディスペンサーを用いて組成物Ａと組成物Ｂとが混合された義歯床用裏装材組成物を義歯床の粘膜側に直接塗布して盛ることにより、従来のように混合用のカップが不要になるから、作業性が向上する。このため、例えば、訪問医療等の現場においても、均質な義歯床用裏装材を安定的に調製することが可能となる。
【００３０】
組成物Ａと組成物Ｂとを吐出する割合としては、吐出、混合の作業性および混合物の均一性の観点から、組成物Ａ：組成物Ｂが、２０：１〜１：１であることが好ましく、１５：１〜２：１であることがより好ましく、１２：１〜３：１であることがさらに好ましい。
また、ガンタイプのディスペンサーを用いて、同時に所定比率で同時に吐出して均一に混合する観点から、組成物Ａと組成物Ｂとは、ちょう度差が小さいことが好ましく、ちょう度が同じことがより好ましい。
【００３１】
＜義歯床用裏装材の製造方法＞
本発明は、上述した義歯床用裏装材組成物を用いて、以下のステップを含む義歯床用裏装材を製造する製造方法として実施することもできる。
・義歯床用裏装材組成物の組成物Ａと組成物Ｂとを所定比率で同時に吐出して、義歯床の粘膜側に塗布する塗布ステップ、
・義歯を口腔内に装着させ、混合組成物の形状を口腔に適合させる適合ステップ、
・義歯床用裏装材組成物を硬化させる硬化ステップ。
【００３２】
（１）塗布ステップ
当該塗布ステップでは、組成物Ａと組成物Ｂとを所定比率で同時に吐出する。このステップは、オートミックスタイプのガンタイプのディスペンサーを用いて行うことが好ましい。ガンタイプのディスペンサーを用いることにより、組成物Ａと組成物Ｂとが所定比率で混合された状態の義歯床用裏装材組成物を、義歯床の粘膜側に容易に築盛することができる。すなわち、組成物Ａと組成物Ｂとをミキシングチップ内部で混合し、均一に混合された状態で義歯床用裏装材組成物を義歯床に築盛することができるから、作業性が良好になる。
【００３３】
なお、ミキシングチップが管状部材である場合、吐出された組成物Ａと組成物Ｂとの流れを阻害する混合部材が当該管状部材内部に設けられたものを用いることが好ましい。混合部材により、ミキシングチップ内部において組成物Ａと組成物Ｂとを十分に混合することができる。混合部材は、例えば、管状部材の伸長方向に沿った螺旋形状のじゃま板が挙げられる。
【００３４】
（２）適合ステップ
当該ステップでは、義歯床の粘膜側に義歯床用裏装材組成物を塗布（築盛）した義歯を、患者の口腔内に装着させ、義歯床用裏装材組成物の形状を患者の口腔内の形状に適合させる。当該ステップは、本発明の義歯床用裏装材組成物を用いていること以外は、従来の粉末と液体とを混合して形成された裏装材を粘膜側に築盛した義歯を口腔に適合させる場合と同様に行うことができる。
【００３５】
（３）硬化ステップ
当該ステップでは、上述のようにして義歯床用裏装材組成物の形状を患者の口腔内の形状に適合させた義歯を、患者の口腔から取出し、義歯床用裏装材組成物を硬化させる。硬化ステップの時間は、余分な時間をかけずに義歯床用裏装材組成物を十分に硬化させる観点から、１〜２０分間が好ましく、２〜１０分間がより好ましい。
【実施例】
【００３６】
本発明を実施例によりさらに具体的に説明する。ただし、これらの実施例により本発明が限定されるものではない。実施例および比較例において用いた各成分を以下に示す。
１，９−ノナンジオールジメタクリレート（反応性モノマー）
１，６−ヘキサンジオールジメタクリレート（反応性モノマー）
Ｂｉｓ−ＧＭＡ：ビスフェノールＡジグリシジルメタクリレート（反応性モノマー）
ポリエチルメタクリレート（粘性調整剤）
アエロジルＲ９７２：疎水性フュームドシリカ（粘性調整剤、無機微粒子）
ｐ−トリルジエタノールアミン（第一の化学重合開始剤、アミン化合物）
ジラウリルジメチルアンモニウムクロライド（第一の化学重合開始剤、ハロゲン化イオン形成化合物）
アセチルアセトン銅（第一の化学重合開始剤、有機金属化合物）
ｐ−メトキシフェノール
フタル酸ジブチル（溶剤）
流動パラフィン（溶剤）
過酸化ベンゾイル（第二の化学重合開始剤、有機過酸化物）
１−シクロヘキシル−５−エチルバルビツル酸（第二の化学重合開始剤、バルビツル酸化合物）
【００３７】
表１に示す各成分を各割合で配合し、これらの成分が均一なペースト状となるまで混合して、Ａ液（組成物Ａ）およびＢ液（組成物Ｂ）をそれぞれ調整した。以下の各実施例および比較例の義歯床用裏装材組成物は、Ａ液とＢ液とが重量比で表１に示す混合比率となるように、オートミックスタイプのガンタイプのディスペンサー（ＳＵＬＺＥＲ製、ＭＩＸＰＡＣ）を用いて調製した。Ａ液およびＢ液の混合前ちょう度（ｍｍ）ならびに得られた裏装材組成物の混合後ちょう度（ｍｍ）は、ＪＩＳ  Ｔ  ６５２１の規定に従って測定した。裏装材組成物が重合する際の温度（最高温度、℃）および裏装材組成物の重合によって得られた硬化物（裏装材）の曲げ強さ（ＭＰａ）についても測定した。曲げ強さは、ＪＩＳ  Ｔ  ６５０１の規定に沿って測定した。
【００３８】
また、義歯床用裏装材組成物を義歯床の粘膜側に築盛した。その後、粘膜側に築盛した裏装材組成物の形状を患者の口腔内の形状に適合させた後、患者の口腔から義歯を取り出して重合を進行させて、義歯床用裏装材を製造した。製造された義歯床用裏装材の口腔内印象を評価した。
【００３９】
実施例および比較例について、
裏装材組成物の成分、測定および評価結果を以下の表１に示す。
【表１】
2019064991.tif 000002
【００４０】
表１の結果から、以下のことが分った。
第一の化学重合開始剤と第二の化学重合開始剤とをＡ液とＢ液とに分けて配合した上、第一の化学重合開始剤（アミン化合物または有機金属化合物及びハロゲン化イオン形成化合物）を含有するＡ液にのみ反応性モノマーを配合することにより、保存時にＢ液がゲル化することを防止できる。
ガンタイプのディスペンサーを用いてＡ液とＢ液とを混合することにより、曲げ強さ、口腔内印象の良好な、義歯床用裏装材を作業性良く製造できる。
ガンタイプのディスペンサーを用いる場合、均一な混合物を調製する観点から、Ａ液とＢ液のちょう度差が３ｍｍ未満であることが好ましく、２ｍｍ以下であることがより好ましい。
同様の観点から、Ａ液とＢ液との、混合前ちょう度は、４０〜７５ｍｍが好ましく、４５〜７０ｍｍがより好ましく、５０〜６５ｍｍ程度がさらに好ましい。
反応性モノマーとして、ビスフェノールＡジグリシジルメタクリレートを含有することが好ましく、Ａ液１００重量部中の含有量は、２０〜５０重量部が好ましく、１５〜４５重量部がさらに好ましい。